(57)【特許請求の範囲】
【請求項１】
空冷式酸素共存した爆轟法によりナノダイヤモンド組成物を得る工程と、前記ナノダイヤモンド組成物を酸処理してから酸化処理してナノダイヤモンド凝着体を含有する溶液を得る工程と、前記溶液を遠心力１５０００〜２５０００×ｇで遠心分離処理した上清液からメディアン径１〜１０ｎｍのナノダイヤモンド粒子を得る工程と、前記ナノダイヤモンド粒子にカチオン界面活性剤のカチオンを作用させる工程を経て、
前記ナノダイヤモンド粒子と、
前記ナノダイヤモンド粒子を表面修飾している、カチオン界面活性剤のカチオンと、を含み、
前記カチオン界面活性剤のカチオンが、静電相互作用によりナノダイヤモンド粒子に配向吸着して表面修飾をなすカチオンであって、ジメチルジステアリルアンモニウムカチオン、ジメチルジパルミチルアンモニウムカチオン、テトラブチルアンモニウムカチオン、ステアリルトリメチルアンモニウムカチオン、ベヘニルトリメチルアンモニウムカチオン、トリオクチルメチルアンモニウムカチオン、ヘキサデシルトリメチルアンモニウムカチオン、へプタデシルトリメチルアンモニウムカチオン、ベンゼトニウムカチオン、ベンジルドデシルジメチルアンモニウムカチオン、およびベンジルジメチルテトラデシルアンモニウムカチオンから選択される少なくとも１種の第４級アンモニウムカチオンである、表面修飾ナノダイヤモンドを製造する、表面修飾ナノダイヤモンドの製造方法。
【請求項２】
空冷式酸素共存した爆轟法によりナノダイヤモンド組成物を得る工程と、前記ナノダイヤモンド組成物を酸処理してから酸化処理してナノダイヤモンド凝着体を含有する溶液を得る工程と、前記溶液を遠心力１５０００〜２５０００×ｇで遠心分離処理した上清液からメディアン径１〜１０ｎｍのナノダイヤモンド粒子を得る工程と、前記ナノダイヤモンド粒子にカチオン界面活性剤のカチオンを作用させる工程を経て、
前記ナノダイヤモンド粒子と、
前記ナノダイヤモンド粒子を表面修飾している、カチオン界面活性剤のカチオンと、を含み、
前記カチオン界面活性剤のカチオンが、トリブチルヘキサデシルホスホニウムカチオン、メチルトリフェニルホスホニウムカチオン、ラウリルトリメチルホスホニウムカチオン、ステアリルトリメチルホスホニウムカチオン、トリオクチルメチルホスホニウムカチオン、ジステアリルジメチルホスホニムカチオン、ジステアリルジベンジルホスホニウムカチオン、テトラブチルホスホニウムカチオン、オクチルトリフェニルホスホニウムカチオン、オクタデシルトリフェニルホスホニウムカチオン、およびトリフェニルドデシルホスホニウムカチオンから選択される少なくとも１種のホスホニウムカチオンである、表面修飾ナノダイヤモンドを製造する、表面修飾ナノダイヤモンドの製造方法。
【請求項３】
空冷式酸素共存した爆轟法によりナノダイヤモンド組成物を得る工程と、前記ナノダイヤモンド組成物を酸処理してから酸化処理してナノダイヤモンド凝着体を含有する溶液を得る工程と、前記溶液を遠心力１５０００〜２５０００×ｇで遠心分離処理した上清液からメディアン径１〜１０ｎｍのナノダイヤモンド粒子を得る工程と、前記ナノダイヤモンド粒子にカチオン界面活性剤のカチオンを作用させる工程を経て、
前記ナノダイヤモンド粒子と、
前記ナノダイヤモンド粒子を表面修飾している、カチオン界面活性剤のカチオンと、を含み、
前記カチオン界面活性剤のカチオンが、静電相互作用によりナノダイヤモンド粒子に配向吸着して表面修飾をなすカチオンであって、ジメチルジステアリルアンモニウムカチオン、ジメチルジパルミチルアンモニウムカチオン、テトラブチルアンモニウムカチオン、ステアリルトリメチルアンモニウムカチオン、ベヘニルトリメチルアンモニウムカチオン、トリオクチルメチルアンモニウムカチオン、ヘキサデシルトリメチルアンモニウムカチオン、へプタデシルトリメチルアンモニウムカチオン、ベンゼトニウムカチオン、ベンジルドデシルジメチルアンモニウムカチオン、およびベンジルジメチルテトラデシルアンモニウムカチオンから選択される少なくとも１種の第４級アンモニウムカチオン、および
トリブチルヘキサデシルホスホニウムカチオン、メチルトリフェニルホスホニウムカチオン、ラウリルトリメチルホスホニウムカチオン、ステアリルトリメチルホスホニウムカチオン、トリオクチルメチルホスホニウムカチオン、ジステアリルジメチルホスホニムカチオン、ジステアリルジベンジルホスホニウムカチオン、テトラブチルホスホニウムカチオン、オクチルトリフェニルホスホニウムカチオン、オクタデシルトリフェニルホスホニウムカチオン、およびトリフェニルドデシルホスホニウムカチオンから選択される少なくとも１種のホスホニウムカチオンの混合物である、表面修飾ナノダイヤモンドを製造する、表面修飾ナノダイヤモンドの製造方法。
【請求項４】
前記表面修飾ナノダイヤモンドの熱分解開始温度が１７０℃以上である、請求項１から３のいずれか一つに記載の表面修飾ナノダイヤモンドの製造方法。
【請求項５】
前記ナノダイヤモンド粒子のｐＨ９におけるゼータ電位はネガティブである、請求項１から４のいずれか一つに記載の表面修飾ナノダイヤモンドの製造方法。
【請求項６】
請求項１から５のいずれか一つに記載の製造方法を経て表面修飾ナノダイヤモンドを得、得られた表面修飾ナノダイヤモンドを有機溶媒に分散させることによって、
前記有機溶媒と、
前記有機溶媒に分散している、表面修飾ナノダイヤモンドと、を含む、ナノダイヤモンド分散液を製造する、ナノダイヤモンド分散液の製造方法。
【発明の詳細な説明】
【技術分野】
【０００１】
本発明は、表面修飾を伴うナノダイヤモンド、および、ナノダイヤモンドの分散する溶液に関する。
【背景技術】
【０００２】
近年、ナノダイヤモンドと呼称される微粒子状のダイヤモンド材料の開発が進められている。ナノダイヤモンドについては、用途によっては、粒径が１０ｎｍ以下のいわゆる一桁ナノダイヤモンドが求められる場合がある。そのようなナノダイヤモンドの製造に関する技術については、例えば下記の特許文献１および特許文献２に記載されている。
【先行技術文献】
【特許文献】
【０００３】
【特許文献１】特開２００５−００１９８３号公報
【特許文献２】特開２０１０−１２６６６９号公報
【発明の概要】
【発明が解決しようとする課題】
【０００４】
ナノダイヤモンドは、バルクダイヤモンドがそうであるように高い機械的強度や、高い屈折率、高い熱伝導度などを示し得る。微粒子たるナノ粒子は、一般に、表面原子（配位的に不飽和である）の割合が大きいので、隣接粒子の表面原子間で作用し得るファンデルワールス力の総和が大きくて凝集（aggregation）しやすい。これに加えて、ナノダイヤモンド粒子の場合、隣接結晶子の結晶面間クーロン相互作用が寄与して非常に強固に集成する凝着（agglutination）という現象が生じ得る。ナノダイヤモンド粒子は、このように結晶子ないし一次粒子の間が重畳的に相互作用し得る特異な性質を有するところ、従来の技術においては、ナノダイヤモンドの一次粒子が溶媒中や樹脂材料中で分散した状態を創り出すことには、技術的困難を伴う。従来のナノダイヤモンド一次粒子におけるこのような分散性の低さは、ナノダイヤモンド粒子を含有する複合材料の設計上の自由度が低いことの要因であり、特に、有機材料とナノダイヤモンドとを複合化させるうえで障害となる場合がある。
【０００５】
本発明者らの知見によると、ステアリン酸で表面修飾されたナノダイヤモンド一次粒子は、表面修飾を伴わないナノダイヤモンド一次粒子よりも、樹脂材料中で分散しやすい傾向にある。ステアリン酸で表面修飾されたナノダイヤモンド一次粒子とは、ナノダイヤモンド一次粒子の表面に存在し且つプロトン化された水酸基とステアリン酸イオン（アニオン）との間の相互作用によって当該ステアリン酸イオンを表面に伴うナノダイヤモンドの一次粒子である。
【０００６】
しかしながら、ステアリン酸で表面修飾されたナノダイヤモンド一次粒子の粉体では、ナノダイヤモンドとステアリン酸イオンとの間の結合が１５５℃程度で熱分解する。樹脂材料に対してナノダイヤモンド粒子を充分に分散させるためには、樹脂材料が溶融した状態での混練が必要であるところ、ステアリン酸修飾のナノダイヤモンド粒子に熱分解を生じさせない程度の低温で溶融混練することが可能な樹脂材料の種類は、実用上、相当程度に限られる。
【０００７】
本発明は、以上のような事情のもとで考え出されたものであり、有機材料に対する親和性とともに高い耐熱性を実現するのに適した表面修飾ナノダイヤモンドを提供すること、および、そのようなナノダイヤモンドを含有する分散液を提供することを、目的とする。
【課題を解決するための手段】
【０００８】
本発明の第１の側面によると、表面修飾ナノダイヤモンドが提供される。この表面修飾ナノダイヤモンドは、ナノダイヤモンド粒子と、当該ナノダイヤモンド粒子を表面修飾している、カチオン界面活性剤のカチオンとを含む。カチオン界面活性剤とは、親水基および疎水基を併有する界面活性剤において、親水基にて電離を生じてカチオンとなり得る界面活性剤である。カチオン界面活性剤のカチオンとは、このような界面活性剤に由来するカチオンであって、正電荷を帯びた親水基と疎水基とを併有する。本表面修飾ナノダイヤモンドにおいては、カチオン界面活性剤由来のこのようなカチオンが、ナノダイヤモンド粒子を表面修飾しているのである。
【０００９】
ナノダイヤモンド一次粒子については、上述の結晶面間クーロン相互作用の原因となる所定の電荷分布を表面に伴うと考えられている。例えば、ナノダイヤモンド結晶子の一部の｛１１１｝面が負に帯電する安定な電荷分布について、モデル計算上の報告がある。本発明の第１の側面に係る表面修飾ナノダイヤモンドでは、電荷分布を伴って親水的なナノダイヤモンド粒子に対し、カチオン界面活性剤のカチオンは、その疎水基よりもそのカチオン性の親水基をナノダイヤモンド粒子に近接させる態様で、配向吸着して表面修飾をなす。カチオン界面活性剤のカチオンにおける疎水基は、表面修飾ナノダイヤモンドにおいてその周囲との界面の側に位置する。このような態様での表面修飾を伴うナノダイヤモンド粒子は、表面修飾を伴わないナノダイヤモンド粒子よりも、有機材料に対する親和性が高い。
【００１０】
また、本表面修飾ナノダイヤモンドでは、そのナノダイヤモンド粒子表面に点在しているアニオン性官能基のアニオンとカチオン界面活性剤のカチオンとの間の静電相互作用が、当該粒子表面に対する前記カチオンの配向吸着に寄与しているものと考えられる。ナノダイヤモンド粒子表面のアニオン性官能基としては、例えばカルボキシ基が挙げられる。加えて、ナノダイヤモンド結晶子の｛１１１｝面における上述の負の帯電領域とカチオン界面活性剤のカチオンとの間の静電相互作用も、当該粒子表面に対する前記カチオンの配向吸着に寄与し得るものと考えられる。ナノダイヤモンド粒子表面に対するカチオン界面活性剤のカチオンの配向吸着が、これら静電相互作用の重畳的寄与によって実現される構成は、ナノダイヤモンド粒子とカチオン界面活性剤のカチオンとの間の結合に関し、高い熱分解開始温度を実現するのに適する。例えば、当該構成は、ナノダイヤモンド粒子とカチオン界面活性剤のカチオンとの間の結合に関し、ステアリン酸修飾ナノダイヤモンド粒子の上述の熱分解の開始温度よりも高い熱分解開始温度を実現するうえで、好適である。本発明の第１の側面に係る表面修飾ナノダイヤモンドの熱分解開始温度は、例えば１７０℃以上である。熱分解開始温度は、例えば、空気雰囲気下かつ昇温速度１０℃／分の条件で粉体たる試料に対して行う示差熱熱重量同時測定（ＴＧ-ＤＴＡ）に基づいて求めることができる。
【００１１】
以上のように、本発明の第１の側面に係る表面修飾ナノダイヤモンドは、有機材料に対する親和性とともに、高い熱分解開始温度すなわち高い耐熱性を実現するのに適する。このようなナノダイヤモンド材料は、樹脂材料や有機溶剤とともにナノダイヤモンド粒子を含有する複合材料の設計において高い自由度を実現するうえで、好適である。
【００１２】
本発明の第１の側面において、好ましくは、ナノダイヤモンド粒子は爆轟法ナノダイヤモンド粒子（爆轟法によって生成したナノダイヤモンド粒子）である。爆轟法によって生成するナノダイヤモンドの一次粒子の粒径は一桁ナノメートルであるところ、このような構成は、ナノダイヤモンド粒径の小さなナノダイヤモンド含有複合材料を、本表面修飾ナノダイヤモンドを用いて作製するうえで、好適である。
【００１３】
本発明の第１の側面において、カチオン界面活性剤のカチオンは、好ましくは、第４級アンモニウムカチオンおよび／または第４級ホスホニウムカチオンである。このような構成は、本表面修飾ナノダイヤモンドにおいて、有機材料に対する親和性とともに例えば１７０℃以上の高い耐熱性を実現するうえで好適である。
【００１４】
本発明の第１の側面において、カチオン界面活性剤のカチオンの炭素数は、好ましくは１０〜１００である。このような構成は、本表面修飾ナノダイヤモンドにおいて、有機材料に対する高い親和性を実現するうえで好適である。
【００１５】
本発明の第１の側面において、好ましくは、ナノダイヤモンド粒子のｐＨ９におけるゼータ電位はネガティブである。このような構成は、本表面修飾ナノダイヤモンドにおいて、カチオン界面活性剤のカチオンとナノダイヤモンド粒子との間において強い静電相互作用を実現するうえで好適であり、ひいては高い耐熱性を実現するうえで好適である。ナノダイヤモンド粒子のゼータ電位とは、ナノダイヤモンド濃度が０.２質量％で２５℃のナノダイヤモンド水分散液におけるナノダイヤモンド粒子について測定される値とする。ナノダイヤモンド濃度０.２質量％のナノダイヤモンド水分散液の調製のためにナノダイヤモンド水分散液の原液を希釈する必要がある場合には、希釈液として超純水を用いるものとする。
【００１６】
本発明の第２の側面によると、ナノダイヤモンド分散液が提供される。このナノダイヤモンド分散液は、有機溶媒と、本発明の第１の側面に関して上述した構成を有して当該有機溶媒に分散している表面修飾ナノダイヤモンドとを含む。
【００１７】
このような構成のナノダイヤモンド分散液は、有機材料に対する親和性とともに高い耐熱性を実現するのに適する表面修飾ナノダイヤモンドを含有するところ、そのような表面修飾ナノダイヤモンドの供給材料として使用することが可能である。
【図面の簡単な説明】
【００１８】
【図１】本発明の一の実施形態に係る表面修飾ナノダイヤモンドの拡大模式図である。
【図２】本発明の一の実施形態に係るナノダイヤモンド分散液の拡大模式図である。
【図３】表面修飾ナノダイヤモンドの製造方法の一例の工程図である。
【発明を実施するための形態】
【００１９】
図１は、本発明の一の実施形態に係る表面修飾ナノダイヤモンドたるナノダイヤモンドＸの拡大模式図である。ナノダイヤモンドＸは、ナノダイヤモンド粒子であるＮＤ粒子１１、および、表面修飾カチオン１２を含む。
【００２０】
ＮＤ粒子１１は、本実施形態では、その集合体の粒径Ｄ５０（メディアン径）が１０ｎｍ以下のナノダイヤモンド一次粒子である。ＮＤ粒子１１の粒径Ｄ５０は、好ましくは９ｎｍ以下、より好ましくは８ｎｍ以下、より好ましくは７ｎｍ以下である。ＮＤ粒子１１の粒径が小さいほど、粒径の小さなナノダイヤモンドＸを得やすい。一方、ＮＤ粒子１１の粒径Ｄ５０の下限は、例えば１ｎｍである。ＮＤ粒子１１の粒径Ｄ５０は、動的光散乱法によって測定することができる。
【００２１】
ＮＤ粒子１１は、例えば、爆轟法によって生成したナノダイヤモンド粒子、即ち、爆轟法ナノダイヤモンド粒子である。ナノダイヤモンド製造技術たる爆轟法によると、一次粒子の粒径が一桁ナノメートルであるナノダイヤモンドが生成し得る。爆轟法としては、空冷式爆轟法と水冷式爆轟法とが知られているところ、ＮＤ粒子１１は、好ましくは空冷式爆轟法ナノダイヤモンド粒子である。空冷式爆轟法ナノダイヤモンド粒子は、水冷式爆轟法ナノダイヤモンド粒子よりも、一次粒子が小さい傾向にある。また、ＮＤ粒子１１は、より好ましくは、空冷式であって有意量の酸素の共存する条件下での爆轟法によって生成したナノダイヤモンド粒子、即ち、空冷式酸素共存下爆轟法ナノダイヤモンド粒子である。空冷式酸素共存下爆轟法は、粒径が小さく且つ一次粒子表面の官能基量の多いナノダイヤモンドを生じさせるうえで好適である。空冷式酸素共存下爆轟法ナノダイヤモンド粒子の表面官能基としては、例えば、カルボキシ基や水酸基が挙げられる。
【００２２】
ＮＤ粒子１１について、ｐＨ９におけるそのゼータ電位は好ましくはネガティブである。このような構成は、ＮＤ粒子１１と、正電荷を帯びた親水基を有する後述の表面修飾カチオン１２との間において、強い静電相互作用を実現するうえで好適である。ＮＤ粒子１１と表面修飾カチオン１２との間の強い静電相互作用は、後述の高い熱分解開始温度の実現に資する。ＮＤ粒子１１のゼータ電位とは、ナノダイヤモンド濃度が０.２質量％で２５℃のナノダイヤモンド水分散液におけるＮＤ粒子１１について測定される値とする。ナノダイヤモンド濃度０.２質量％のナノダイヤモンド水分散液の調製のためにナノダイヤモンド水分散液の原液を希釈する必要がある場合には、希釈液として超純水を用いるものとする。
【００２３】
表面修飾カチオン１２は、カチオン界面活性剤のカチオンであって、ＮＤ粒子１１の親水的な表面性状を改質している修飾要素である。カチオン界面活性剤とは、親水基および疎水基を併有する界面活性剤において、親水基にて電離を生じてカチオンとなり得る界面活性剤である。カチオン界面活性剤のカチオンとは、このような界面活性剤に由来するカチオンであって、正電荷を帯びた親水基と疎水基とを併有する。ナノダイヤモンドＸにおいては、カチオン界面活性剤由来のこのようなカチオン（表面修飾カチオン１２）が親水的なＮＤ粒子１１を表面修飾し、これによって有機材料に対する親和性が実現されている。
【００２４】
ナノダイヤモンドＸにおける表面修飾カチオン１２（カチオン界面活性剤のカチオン）は、例えば、第４級アンモニウムカチオンおよび／または第４級ホスホニウムカチオンを含む。表面修飾カチオン１２として、一種類のカチオンを用いてもよいし、二種類以上のカチオンを用いてもよい。また、ナノダイヤモンドＸにおいて有機材料に対する高い親和性を実現するという観点からは、表面修飾カチオン１２の炭素数は１０〜１００であるのが好ましい。
【００２５】
第４級アンモニウムカチオンとしては、例えば、ジメチルジステアリルアンモニウムカチオン、ジメチルジパルミチルアンモニウムカチオン、テトラブチルアンモニウムカチオン、ステアリルトリメチルアンモニウムカチオン、ベヘニルトリメチルアンモニウムカチオン、テトラデシルトリメチルアンモニウムカチオン、テトラデシルジメチルベンジルアンモニウムカチオン、トリオクチルメチルアンモニウムカチオン、ドデシルトリメチルアンモニウムカチオン、ヘキサデシルトリメチルアンモニウムカチオン、ヘプタデシルトリメチルアンモニウムカチオン、ベンゼトニウムカチオン、ベンジルドデシルジメチルアンモニウムカチオン、およびベンジルジメチルテトラデシルアンモニウムカチオンが挙げられる。これらは、界面活性剤として利用可能な第４級アンモニウム化合物に由来するカチオンである。
【００２６】
第４級ホスホニウムカチオンとしては、例えば、トリブチルヘキサデシルホスホニウムカチオン、ドデシルトリフェニルホスホニウムカチオン、メチルトリフェニルホスホニウムカチオン、ラウリルトリメチルホスホニウムカチオン、ステアリルトリメチルホスホニウムカチオン、トリオクチルメチルホスホニウムカチオン、ジステアリルジメチルホスホニウムカチオン、ジステアリルジベンジルホスホニウムカチオン、テトラブチルホスホニウムカチオン、オクチルトリフェニルホスホニウムカチオン、オクタデシルトリフェニルホスホニウムカチオン、およびトリフェニルドデシルホスホニウムカチオンが挙げられる。これらは、界面活性剤として利用可能な第４級ホスホニウム化合物に由来するカチオンである。
【００２７】
上述のＮＤ粒子１１および上述の表面修飾カチオン１２を含むナノダイヤモンドＸについての粒径Ｄ５０（メディアン径）は、本実施形態では５０ｎｍ以下であり、好ましくは４０ｎｍ以下、より好ましくは３０ｎｍ以下、より好ましくは１５ｎｍ以下である。例えば、ナノダイヤモンドを含有する透明樹脂部材の形成のために透明樹脂材料と複合化されるナノダイヤモンド材料としてナノダイヤモンドＸを用いる場合、ナノダイヤモンドＸの粒径が小さいほど、当該透明部材において高い透明性を実現しやすい。一方、ナノダイヤモンドＸの粒径Ｄ５０の下限は、例えば３ｎｍである。ナノダイヤモンドＸの粒径Ｄ５０は、動的光散乱法によって測定することができる。
【００２８】
以上のような構成を具備するナノダイヤモンドＸは、有機材料に対する親和性とともに、高い熱分解開始温度すなわち高い耐熱性を実現するのに適する。その理由は次の通りである。
【００２９】
ナノダイヤモンドの一次粒子間には、結晶面間クーロン相互作用が生ずるところ、ナノダイヤモンド一次粒子については、結晶面間クーロン相互作用の原因となる所定の電荷分布を表面に伴うと考えられている。例えば、ナノダイヤモンド結晶子の一部の｛１１１｝面が負に帯電する安定な電荷分布について、モデル計算上の報告がある。上述のナノダイヤモンドＸでは、電荷分布を伴って親水的なナノダイヤモンド粒子たるＮＤ粒子１１に対し、表面修飾カチオン１２は、その疎水基よりもそのカチオン性の親水基をＮＤ粒子１１に近接させる態様で、配向吸着して表面修飾をなす。表面修飾カチオン１２の疎水基は、ナノダイヤモンドＸ（表面修飾ナノダイヤモンド）においてその周囲との界面の側に位置する。このような態様での表面修飾を伴うナノダイヤモンドＸは、表面修飾を伴わないナノダイヤモンドよりも、有機材料に対する親和性が高い。
【００３０】
また、ナノダイヤモンドＸでは、ＮＤ粒子１１の表面に点在しているアニオン性官能基のアニオンと表面修飾カチオン１２との間の静電相互作用が、ＮＤ粒子１１の表面に対する表面修飾カチオン１２の配向吸着に寄与しているものと考えられる。ＮＤ粒子１１の表面のアニオン性官能基としては、例えばカルボキシ基が挙げられる。加えて、ＮＤ粒子１１の｛１１１｝面における負の帯電領域と表面修飾カチオン１２との間の静電相互作用も、ＮＤ粒子１１の表面に対する表面修飾カチオン１２の配向吸着に寄与し得るものと考えられる。ＮＤ粒子１１の表面に対する表面修飾カチオン１２の配向吸着が、これら静電相互作用の重畳的寄与によって実現されるという構成は、ＮＤ粒子１１と表面修飾カチオン１２との間の結合に関し、高い熱分解開始温度を実現するうえで好適である。例えば、当該構成は、ＮＤ粒子１１と表面修飾カチオン１２との間の結合に関し、ステアリン酸修飾ナノダイヤモンド粒子の熱分解開始温度１５５℃よりも高い熱分解開始温度を実現するうえで、好適である。ＮＤ粒子１１と表面修飾カチオン１２との間の熱分解の開始温度は、例えば１７０℃以上であり、好ましくは１８０℃以上、より好ましくは２００℃以上、より好ましくは２３０℃以上、より好ましくは２７０℃以上である。本実施形態では、熱分解開始温度とは、空気雰囲気下かつ昇温速度１０℃／分の条件で粉体たる試料に対して行う示差熱熱重量同時測定（ＴＧ-ＤＴＡ）に基づいて求められる、ナノダイヤモンド粒子と表面修飾要素との間の熱分解に帰属される温度である。
【００３１】
以上のように、ナノダイヤモンドＸは、有機材料に対する親和性とともに高い熱分解開始温度すなわち高い耐熱性を、実現するのに適するのである。このようなナノダイヤモンド材料は、樹脂材料や有機溶剤とともにナノダイヤモンド粒子を含有する複合材料の設計において、高い自由度を実現するうえで好適である。
【００３２】
図２は、本発明の一の実施形態に係るナノダイヤモンド分散液たるＮＤ分散液Ｙの拡大模式図である。ＮＤ分散液Ｙは、分散媒２１および上述のナノダイヤモンドＸを含む。図２では、ナノダイヤモンドＸを球形で表す。
【００３３】
分散媒２１は、ナノダイヤモンドＸを分散させるための有機系分散媒であって、５０質量％を超える有機溶媒を含む。分散媒２１に含まれる有機溶媒としては、例えば、トルエン、キシレン、シクロヘプタン、シクロヘキサン、シクロペンタン、メチルシクロヘキサン、エチルシクロヘキサン、デカヒドロナフタレン、ヘキサン、ヘプタン、パラフィン、ポリアルファオレフィン、ポリオールエステル、ポリアルキレングリコール、および鉱物油が挙げられる。分散媒２１中の有機溶媒として、一種類の溶媒を用いてもよいし、二種類以上の溶媒を用いてもよい。
【００３４】
ナノダイヤモンドＸは、上述のように、表面修飾カチオン１２を表面に有することによって有機材料に対する親和性を得ているところ、本実施形態では、有機系分散媒たる分散媒２１中にて互いに離隔してコロイド粒子として分散している。ＮＤ分散液ＹにおけるナノダイヤモンドＸの濃度（固形分濃度）は、例えば０.００１〜１０質量％である。
【００３５】
このような構成を有するＮＤ分散液Ｙは、有機材料に対する親和性とともに高い耐熱性を実現するのに適するナノダイヤモンドＸを含有するところ、そのようなナノダイヤモンドＸの供給材料として使用することが可能である。
【００３６】
図３は、ナノダイヤモンドＸを製造するための方法の一例の工程図である。本方法は、生成工程Ｓ１、精製工程Ｓ２、ｐＨ調整工程Ｓ３、解砕工程Ｓ４、遠心分離工程Ｓ５、修飾化工程Ｓ６、および乾燥工程Ｓ７を含む。
【００３７】
生成工程Ｓ１では、空冷式であって有意量の酸素が共存する条件下での爆轟法が行われてナノダイヤモンドが生成する。まず、成形された爆薬に電気雷管が装着されたものを爆轟用の耐圧性容器の内部に設置し、容器内において大気組成の常圧の気体と使用爆薬とが共存する状態で、容器を密閉する。容器は例えば鉄製で、容器の容積は例えば０.５〜４０ｍ3である。爆薬としては、トリニトロトルエン（ＴＮＴ）とシクロトリメチレントリニトロアミンすなわちヘキソーゲン（ＲＤＸ）との混合物を使用することができる。ＴＮＴとＲＤＸの質量比（ＴＮＴ／ＲＤＸ）は、例えば４０／６０〜６０／４０の範囲とされる。爆薬の使用量は、例えば０.０５〜２.０ｋｇである。
【００３８】
生成工程Ｓ１では、次に、電気雷管を起爆させ、容器内で爆薬を爆轟させる。爆轟とは、化学反応に伴う爆発のうち反応の生じる火炎面が音速を超えた高速で移動するものをいう。爆轟の際、使用爆薬が部分的に不完全燃焼を起こして遊離した炭素を原料として、爆発で生じた衝撃波の圧力とエネルギーの作用によってナノダイヤモンドが生成する。ナノダイヤモンドは、爆轟法により得られる生成物にて先ずは、隣接する一次粒子ないし結晶子の間がファンデルワールス力の作用に加えて結晶面間クーロン相互作用が寄与して非常に強固に集成し、凝着体をなす。
【００３９】
生成工程Ｓ１では、次に、室温での例えば２４時間の放置により、容器およびその内部を降温させる。この放冷の後、容器の内壁に付着しているナノダイヤモンド粗生成物（上述のようにして生成したナノダイヤモンド粒子の凝着体および煤を含む）をヘラで掻き取る作業を行い、ナノダイヤモンド粗生成物を回収する。以上のような空冷式酸素共存下爆轟法によって、ナノダイヤモンド粒子の粗生成物を得ることができる。空冷式であって有意量の酸素が共存する条件下で実施される爆轟法は、粒径が小さく且つ一次粒子表面の官能基量の多いナノダイヤモンドを生じさせるうえで好適である。これは、空冷式酸素共存下爆轟法によると、ダイヤモンド結晶子が形成される過程において、原料炭素からのダイヤモンド核の成長が抑制されて、原料炭素の一部が（あるものは酸素等を伴って）表面官能基を形成するためであると考えられる。また、以上のような生成工程Ｓ１を必要回数行うことによって、所望量のナノダイヤモンド粗生成物を取得することが可能である。
【００４０】
精製工程Ｓ２は、本実施形態では、原料たるナノダイヤモンド粗生成物に例えば水溶媒中で強酸を作用させる酸処理を含む。爆轟法で得られるナノダイヤモンド粗生成物には金属酸化物が含まれやすいところ、この金属酸化物は、爆轟法に使用される容器等に由来するＦｅ，Ｃｏ，Ｎｉ等の酸化物である。例えば水溶媒中で所定の強酸を作用させることにより、ナノダイヤモンド粗生成物から金属酸化物を溶解・除去することができる（酸処理）。この酸処理に用いられる強酸としては、鉱酸が好ましく、例えば、塩酸、フッ化水素酸、硫酸、硝酸、および王水が挙げられる。酸処理では、一種類の強酸を用いてもよいし、二種類以上の強酸を用いてもよい。酸処理で使用される強酸の濃度は例えば１〜５０質量％である。酸処理温度は例えば７０〜１５０℃である。酸処理時間は例えば０.１〜２４時間である。また、酸処理は、減圧下、常圧下、または加圧下で行うことが可能である。このような酸処理の後、例えばデカンテーションにより、固形分（ナノダイヤモンド凝着体を含む）の水洗を行う。沈殿液のｐＨが例えば２〜３に至るまで、デカンテーションによる当該固形分の水洗を反復して行うのが好ましい。
【００４１】
精製工程Ｓ２は、本実施形態では、酸化剤を用いてナノダイヤモンド粗生成物（精製終了前のナノダイヤモンド凝着体）からグラファイトを除去するための酸化処理を含む。爆轟法で得られるナノダイヤモンド粗生成物にはグラファイト（黒鉛）が含まれているところ、このグラファイトは、使用爆薬が部分的に不完全燃焼を起こして遊離した炭素のうちナノダイヤモンド結晶を形成しなかった炭素に由来する。例えば上記の酸処理を経た後に、例えば水溶媒中で所定の酸化剤を作用させることにより、ナノダイヤモンド粗生成物からグラファイトを除去することができる（酸化処理）。この酸化処理に用いられる酸化剤としては、例えば、クロム酸、無水クロム酸、二クロム酸、過マンガン酸、過塩素酸、及びこれらの塩が挙げられる。酸化処理では、一種類の酸化剤を用いてもよいし、二種類以上の酸化剤を用いてもよい。酸化処理で使用される酸化剤の濃度は例えば３〜５０質量％である。酸化処理における酸化剤の使用量は、酸化処理に付されるナノダイヤモンド粗生成物１００重量部に対して例えば３００〜５００重量部である。酸化処理温度は例えば１００〜２００℃である。酸化処理時間は例えば１〜２４時間である。酸化処理は、減圧下、常圧下、または加圧下で行うことが可能である。また、酸化処理は、グラファイトの除去効率向上の観点から、鉱酸の共存下で行うのが好ましい。鉱酸としては、例えば、塩酸、フッ化水素酸、硫酸、硝酸、および王水が挙げられる。酸化処理に鉱酸を用いる場合、鉱酸の濃度は例えば５〜８０質量％である。このような酸化処理の後、例えばデカンテーションまたは遠心沈降法により、固形分（ナノダイヤモンド凝着体を含む）の水洗を行う。水洗当初の上清液は着色しているところ、上清液が目視で透明になるまで、当該固形分の水洗を反復して行うのが好ましい。水洗を繰り返すことにより、不純物である電解質（ＮａＣｌ等）が低減ないし除去される。電解質濃度が低いことは、本方法によって得られるナノダイヤモンド粒子について高い分散性および高い分散安定性を実現するうえで好適である。
【００４２】
このような酸化処理の後、ナノダイヤモンドをアルカリ溶液で処理してもよい。当該アルカリ処理により、ナノダイヤモンド表面の酸性官能基（例えばカルボキシ基）を塩（例えばカルボン酸塩）に変換することが可能である。使用されるアルカリ溶液としては、水酸化ナトリウム水溶液が挙げられる。当該アルカリ処理において、アルカリ溶液濃度は、例えば１〜５０重量％であり、処理温度は例えば７０〜１５０℃であり、処理時間は例えば０.１〜２４時間である。また、このようなアルカリ処理の後、ナノダイヤモンドを酸溶液で処理してもよい。当該酸処理を経ることにより、ナノダイヤモンド表面の酸性官能基の塩を再び遊離の酸性官能基に戻すことが可能である。使用される酸溶液としては、塩酸が挙げられる。当該酸処理は、室温で行ってもよく、加熱下で行ってもよい。酸化処理後のアルカリ処理や、その後の酸処理を経たナノダイヤモンドについては、例えばデカンテーションまたは遠心沈降法により、固形分（ナノダイヤモンド凝着体を含む）の水洗を行う。
【００４３】
本方法では、次に、ｐＨ調整工程Ｓ３が行われる。ｐＨ調整工程Ｓ３は、上述の精製工程Ｓ２を経たナノダイヤモンド凝着体を含有する溶液のｐＨを後述の解砕工程Ｓ４より前に所定のｐＨに調整するための工程である。本工程では、例えば、精製工程Ｓ２を経て取得される沈殿液（ナノダイヤモンド凝着体を含む）に超純水を加えて懸濁液を得た後、当該懸濁液に酸やアルカリを加える。アルカリとしては、例えば水酸化ナトリウムを用いることができる。後の解砕工程Ｓ４（分散化処理）にてナノダイヤモンド粒子について高い分散性を得る観点や、解砕工程Ｓ４を経て生じたナノダイヤモンド粒子の分散状態を維持する（分散安定化）という観点から、本工程では、当該懸濁液のｐＨについて、好ましくは８〜１２、より好ましくは９〜１１に、調整する。ナノダイヤモンド凝着体を含有する懸濁液のｐＨを本工程で例えば９〜１１に調整することによって、本方法によって作製されることとなるナノダイヤモンド水分散液のｐＨを例えば９〜１１の範囲に設定することが可能である。
【００４４】
本方法では、次に、解砕工程Ｓ４が行われる。解砕工程Ｓ４は、ナノダイヤモンド凝着体を含有する溶液を解砕処理ないし分散化処理に付すことによってナノダイヤモンド凝着体（二次粒子）をナノダイヤモンド一次粒子に解砕ないし分散化するための工程である。
当該解砕処理は、例えば、高剪断ミキサー、ハイシアーミキサー、ホモミキサー、ボールミル、ビーズミル、高圧ホモジナイザー、超音波ホモジナイザー、またはコロイドミルを使用して行うことができる。
【００４５】
本方法では、次に、遠心分離工程Ｓ５が行われる。本工程では、上述の解砕工程Ｓ４を経たナノダイヤモンドを含有する溶液から、遠心力の作用を利用して粗大粒子を除去する（遠心分離処理）。本工程の遠心分離処理において、遠心力は例えば１５０００〜２５０００×ｇであり、遠心時間は例えば１０〜１２０分である。これにより、ナノダイヤモンド粒子の分散する黒色透明の上清液（ナノダイヤモンド水分散液）を得ることができる。得られたナノダイヤモンド水分散液については、水分量を低減することによってナノダイヤモンド濃度を高めることができる。この水分量低減は、例えばエバポレーターを使用して行うことができる。以上のようにして、ナノダイヤモンド水分散液（ＮＤ水分散液）を得ることができる。
【００４６】
本方法では、次に、修飾化工程Ｓ６が行われる。修飾化工程Ｓ６は、上述の表面修飾カチオン１２の供給源であるカチオン界面活性剤に由来するカチオンをＮＤ粒子１１に作用させることによってＮＤ粒子１１を表面修飾するための工程である。
【００４７】
本方法の修飾化工程Ｓ６では、まず、撹拌処理が行われる（第１撹拌処理）。この撹拌処理では、遠心分離工程Ｓ５で得られる上述のＮＤ水分散液と第１溶媒とを混合させて得られるナノダイヤモンド溶液、および、カチオン界面活性剤と第２溶媒とを含有する修飾化剤溶液を、撹拌して混合する。ナノダイヤモンド溶液におけるナノダイヤモンド濃度は、例えば０.０１〜５質量％である。ナノダイヤモンド溶液のための第１溶媒は、ＮＤ粒子１１が溶解性を示し得る溶媒である。第１溶媒としては、例えば、メタノール、エタノール、ジメチルスルホキシド、グリセリン、Ｎ,Ｎ−ジメチルホルムアミド、アセトニトリル、およびＮ−メチル−２−ピロリドンが挙げられる。カチオン界面活性剤としては、例えば、表面修飾カチオン１２として上記したカチオンを供給可能な化合物が用いられる。修飾化剤溶液におけるカチオン界面活性剤の濃度は、例えば０.０１〜５質量％である。修飾化剤溶液のための第２溶媒は、当該カチオン界面活性剤が溶解性を示し得る溶媒である。第２溶媒としては、例えば、トルエン、キシレン、シクロヘプタン、シクロヘキサン、シクロペンタン、メチルシクロヘキサン、エチルシクロヘキサン、デカヒドロナフタレン、ヘキサン、ヘプタン、パラフィン、ポリアルファオレフィン、ポリオールエステル、ポリアルキレングリコール、および鉱物油が挙げられる。第１撹拌処理ないし修飾化工程Ｓ６に供される溶液において、ナノダイヤモンド濃度は例えば０.００５〜２.５質量％であり、カチオン界面活性剤濃度は例えば０.００５〜２.５質量％であり、ナノダイヤモンドとカチオン界面活性剤との比率（質量比）は例えば１０：１〜１：１０である。また、第１撹拌処理において、処理に付される混合溶液の温度は例えば５〜８０℃であり、撹拌時間は例えば０.１〜２４時間である。
【００４８】
本方法の修飾化工程Ｓ６では、次に、蒸留処理が行われる。この蒸留処理では、例えば減圧蒸留によって、ナノダイヤモンド可溶性の第１溶媒および水の除去に向けて当該第１溶媒および水の上記混合溶液中の濃度を低減する。この蒸留処理において、蒸留温度は例えば４０〜１２０℃であり、蒸留圧力は例えば１〜７６０ｍｍＨｇであり、蒸留時間は例えば０.１〜２時間である。
【００４９】
この後、蒸留処理を経た溶液に対して第１溶媒および第２溶媒が追加されたうえで行われる再度の撹拌処理（第２撹拌処理）からその後に行われる蒸留処理（前記と同様の蒸留処理）までの一連の過程が、必要に応じて繰り返される。繰返し回数は例えば１〜２０である。この繰返し過程での第２撹拌処理前に溶液に追加される第１溶媒の量は、上述の第１撹拌処理に供される混合溶液の調製における第１溶媒使用量の例えば１０〜２００％である。繰返し過程での第２撹拌処理前に溶液に追加される第２溶媒の量は、上述の第１撹拌処理に供される混合溶液の調製における第２溶媒使用量の例えば１０〜２００％である。また、繰返し過程の第２撹拌処理において、処理に付される溶液の温度は例えば５〜８０℃であり、撹拌時間は例えば０.１〜２４時間である。
【００５０】
以上のような修飾化工程Ｓ６により、ＮＤ粒子１１に対し、カチオン界面活性剤由来のカチオンがその親水基を近接させる態様で配向吸着して表面修飾をなすこととなる。修飾化工程Ｓ６を経ることにより、表面修飾ナノダイヤモンド（ナノダイヤモンドＸ）が有機系分散媒に分散する溶液（ＮＤ分散液Ｙ）が得られる。
【００５１】
本方法では、次に、乾燥工程Ｓ７が行われる。本工程では、例えば、修飾化工程Ｓ６を経て得られる上記の溶液からエバポレーターを使用して液分を蒸発させた後、これによって生じる残留固形分を乾燥用オーブン内での加熱乾燥によって乾燥させる。加熱乾燥温度は、例えば４０〜１５０℃である。このような乾燥工程Ｓ７を経ることにより、ナノダイヤモンドＸ（表面修飾ナノダイヤモンド）の粉体が得られる。
【００５２】
以上のようにして、表面修飾カチオン１２を表面に伴うＮＤ粒子１１であるナノダイヤモンドＸを製造することができる。また、このナノダイヤモンドＸを上述の分散媒２１に分散させることによってＮＤ分散液Ｙを製造することができる。
【実施例】
【００５３】
〔実施例１〕
以下のような生成工程、精製工程、ｐＨ調整工程、解砕工程、遠心分離工程、修飾化工程、および乾燥工程を経て、表面修飾ナノダイヤモンドを作製した。
【００５４】
生成工程では、まず、成形された爆薬に電気雷管が装着されたものを爆轟用の耐圧性容器の内部に設置し、容器内において大気組成の常圧の気体と使用爆薬とが共存する状態で、容器を密閉した。容器は鉄製で、容器の容積は１５ｍ3である。爆薬としては、トリニトロトルエン（ＴＮＴ）とシクロトリメチレントリニトロアミンすなわちヘキソーゲン（ＲＤＸ）との混合物０.５０ｋｇを使用した。当該爆薬におけるＴＮＴとＲＤＸの質量比（ＴＮＴ／ＲＤＸ）は、５０／５０である。次に、電気雷管を起爆させ、容器内で爆薬を爆轟させた。次に、室温での２４時間の放置により、容器およびその内部を降温させた。この放冷の後、容器の内壁に付着しているナノダイヤモンド粗生成物（上記爆轟法で生成したナノダイヤモンド粒子の凝着体と煤を含む）をヘラで掻き取る作業を行い、ナノダイヤモンド粗生成物を回収した。ナノダイヤモンド粗生成物の回収量は０.０２５ｋｇであった。
【００５５】
上述のような生成工程を複数回行うことによって取得されたナノダイヤモンド粗生成物に対し、次に、精製工程の酸処理を行った。具体的には、当該ナノダイヤモンド粗生成物２００ｇに６Ｌの１０質量％塩酸を加えて得られたスラリーに対し、常圧条件での還流下で１時間の加熱処理を行った。この酸処理における加熱温度は８５〜１００℃である。次に、冷却後、デカンテーションにより、固形分（ナノダイヤモンド凝着体と煤を含む）の水洗を行った。沈殿液のｐＨが低ｐＨ側から２に至るまで、デカンテーションによる当該固形分の水洗を反復して行った。
【００５６】
次に、精製工程の酸化処理を行った。具体的には、まず、デカンテーション後の沈殿液に、５Ｌの６０質量％硫酸水溶液と２Ｌの６０質量％クロム酸水溶液とを加えてスラリーとした後、このスラリーに対し、常圧条件での還流下で５時間の加熱処理を行った。この酸化処理における加熱温度は１２０〜１４０℃である。次に、冷却後、デカンテーションにより、固形分（ナノダイヤモンド凝着体を含む）の水洗を行った。水洗当初の上清液は着色しているところ、上清液が目視で透明になるまで、デカンテーションによる当該固形分の水洗を反復して行った。次に、当該反復過程における最後のデカンテーションによって得られた沈殿液に対し、１０質量％水酸化ナトリウム水溶液を１Ｌ加えた後、常圧条件での還流下で１時間の加熱処理を行った。この処理における加熱温度は７０〜１５０℃である。次に、冷却後、デカンテーションによって沈殿液を得て、当該沈殿液について２０質量％塩酸を加えることによってｐＨを２.５に調整した。この後、当該沈殿液中の固形分について、遠心沈降法により水洗を行った。
【００５７】
次に、ｐＨ調整工程を行った。具体的には、遠心沈降法による上記の水洗を経て取得された沈殿物に超純水を加えて固形分濃度８質量％の懸濁液を調製した後、水酸化ナトリウムの添加によって当該懸濁液のｐＨを１０に調整した。このようにして、ｐＨの調整されたスラリーを得た。
【００５８】
次に、解砕工程を行った。具体的には、粉砕装置ないし分散機たるビーズミル（商品名「ウルトラアペックスミルＵＡＭ−０１５」，寿工業株式会社製）を使用して、前工程で得たスラリー３００ｍｌを解砕処理に付した。本処理では、解砕メディアとしてジルコニアビーズ（直径０．０３ｍｍ）を使用し、ミル容器内に充填されるビーズの量はミル容器の容積に対して６０％とし、ミル容器内で回転するローターピンの周速は１０ｍ／ｓとした。また、装置を循環させるスラリーの流速を１０Ｌ/ｈとして９０分間の解砕処理を行った。
【００５９】
次に、遠心分離工程を行った。具体的には、上述の解砕工程を経たナノダイヤモンドを含有する溶液から、遠心力の作用を利用した分球操作によって粗大粒子を除去した（遠心分離処理）。本工程の遠心分離処理において、遠心力は２００００×ｇとし、遠心時間は１０分とした。これにより、黒色透明のナノダイヤモンド水分散液を得た。
【００６０】
遠心分離工程で得られたＮＤ水分散液について、ｐＨ試験紙（商品名「スリーバンドｐＨ試験紙」，アズワン株式会社製）を使用してｐＨを確認したところ、９であった。本分散液のナノダイヤモンド固形分濃度は７.４質量％であった。本分散液に含まれるナノダイヤモンド粒子の粒径を動的光散乱法によって測定した結果、メディアン径（粒径Ｄ５０）は５.４ｎｍであった。本分散液の一部についてナノダイヤモンド濃度０.２質量％への超純水による希釈を行った後に当該分散液中のナノダイヤモンド粒子のゼータ電位を測定したところ、−４８ｍＶ（２５℃，ｐＨ９）であった。また、本分散液を乾固させて得られたナノダイヤモンド粉体について、固体13Ｃ-ＮＭＲ分析を行った。その結果、分析対象の試料の13Ｃ ＤＤ／ＭＡＳ ＮＭＲスペクトルにおいて、ナノダイヤモンドの主成分としてのｓｐ3炭素のピークらと共にカルボキシ基（−ＣＯＯＨを含む−Ｃ(=Ｏ)Ｏ）に含まれる炭素（カルボキシ炭素）に由来するピークが観測された。ピークごとに波形分離を行ったうえで算出した、測定対象の総炭素中のカルボキシ炭素の割合は、０.５％であった。
【００６１】
次に、修飾化工程を行った。具体的には、まず、ナノダイヤモンド溶液および修飾化剤溶液をそれぞれ調製した。ナノダイヤモンド溶液は、遠心分離工程後に濃縮してナノダイヤモンド濃度を５質量％としたＮＤ水分散液１ｍｌ（ナノダイヤモンド含有量５０ｍｇ）とメタノール２０ｍｌとを混合して調製したものである。修飾化剤溶液は、カチオン界面活性剤たるジメチルジステアリルアンモニウムブロミド（東京化成工業株式会社製）５０ｍｇをトルエン２０ｍｌに溶解させて調製したものである。次に、これらナノダイヤモンド溶液および修飾化剤溶液を混合した溶液について、マグネティックスターラーを使用して１００ｍｌナスフラスコ中で撹拌した（第１撹拌処理）。この撹拌処理において、処理に付される溶液の温度は２３℃とし、撹拌時間は４時間とした。次に、撹拌処理を経た溶液について、ロータリーエバポレーターを使用した蒸留処理を行い、２０ｍｌになるまで溶媒を留去した。この蒸留処理において、処理に付される溶液の温度は５０℃とし、蒸留圧力は２３０ｍｍＨｇとし、蒸留時間は約１０分間である。次に、撹拌処理を経た溶液にメタノール２０ｍｌおよびトルエン１０ｍｌを加えた後、当該溶液について、マグネティックスターラーを使用して１００ｍｌナスフラスコ中で撹拌した（第２撹拌処理）。この撹拌処理において、処理に付される溶液の温度は２３℃とし、撹拌時間は４時間とした。次に、第２撹拌処理を経た溶液について、第１撹拌処理後の蒸留処理と同様の蒸留処理を行い、２０ｍｌになるまで溶媒を留去した。そして、メタノール２０ｍｌおよびトルエン１０ｍｌを追加したうえで行う第２撹拌処理からその後の蒸留処理までの一連の過程を、合計２０回繰り返した。以上のような修飾化工程により、ジメチルジステアリルアンモニウムカチオンで表面修飾のなされたナノダイヤモンド粒子の分散するトルエン溶液（２０ｍｌ）が得られた。
【００６２】
次に、乾燥工程を行った。具体的には、修飾化工程で得られたナノダイヤモンド分散トルエン溶液からエバポレーターを使用して液分を蒸発させた後、これによって生じた残留固形分を乾燥用オーブン内での加熱乾燥によって乾燥させた。加熱乾燥温度は１２０℃とした。
【００６３】
以上のようにして、第４級アンモニウムカチオンたるジメチルジステアリルアンモニウムカチオンで粒子表面が修飾された表面修飾ナノダイヤモンドを製造した。この表面修飾ナノダイヤモンド（粉体）について、示差熱熱重量同時測定（ＴＧ-ＤＴＡ）によって熱分解開始温度を求めたところ、１９０℃であった。
【００６４】
〈固形分濃度〉
ＮＤ水分散液に関する上記の固形分濃度は、秤量した分散液３〜５ｇの当該秤量値と、当該秤量分散液から加熱によって水分を蒸発させた後に残留する乾燥物（粉体）について精密天秤によって秤量した秤量値とに基づき、算出した。
【００６５】
〈メディアン径〉
ＮＤ水分散液に含まれるナノダイヤモンド粒子に関する上記のメディアン径（粒径Ｄ５０）は、スペクトリス社製の装置（商品名「ゼータサイザー  ナノＺＳ」）を使用して、動的光散乱法（非接触後方散乱法）によって測定した値である。測定に供されたＮＤ水分散液は、ナノダイヤモンド濃度が０.２〜２.０質量％となるように超純水で希釈した後に、超音波洗浄機による超音波照射を経たものである。
【００６６】
〈ゼータ電位〉
ＮＤ水分散液に含まれるナノダイヤモンド粒子に関する上記のゼータ電位は、スペクトリス社製の装置（商品名「ゼータサイザー  ナノＺＳ」）を使用して、レーザードップラー式電気泳動法によって測定した値である。測定に供されたＮＤ水分散液は、ナノダイヤモンド濃度０.２質量％への超純水による希釈を行った後に超音波洗浄機による超音波照射を経たものである。また、測定に供されたＮＤ水分散液のｐＨは、ｐＨ試験紙（商品名「スリーバンドｐＨ試験紙」，アズワン株式会社製）を使用して確認した値である。
【００６７】
〈固体13Ｃ-ＮＭＲ分析〉
ＮＤ水分散液から得られたナノダイヤモンド粉体に関する上記の固体13Ｃ-ＮＭＲ分析は、固体ＮＭＲ装置（商品名「ＣＭＸ−３００ Ｉｎｆｉｎｉｔｙ」，Ｃｈｅｍａｇｎｅｔｉｃｓ社製）を使用して行う固体ＮＭＲ法によって実施した。測定法その他、測定に係る条件は、以下のとおりである。
測定法：ＤＤ／ＭＡＳ法
測定核周波数：７５.１８８８２９ ＭＨｚ（13Ｃ核）
スペクトル幅：３０.００３ ｋＨｚ
パルス幅：４.２μsec（９０°パルス）
パルス繰り返し時間：ＡＣＱＴＭ ６８.２６ｍsec，ＰＤ １５sec
観測ポイント：２０４８（データポイント：８１９２）
基準物質：ポリジメチルシロキサン（外部基準：１.５６ｐｐｍ）
温度：室温（約２２℃）
試料回転数：８.０ ｋＨｚ
【００６８】
〈熱分解温度〉
表面修飾ナノダイヤモンドについての上記の熱分解開始温度は、示差熱熱重量同時測定装置（商品名「ＴＧ／ＤＴＡ６３００」，株式会社日立ハイテクサイエンス製）を使用して、空気雰囲気下かつ昇温速度１０℃／分の条件で行った。
【００６９】
〔実施例２〕
修飾化工程で用いる修飾化剤溶液が異なること以外は実施例１に関して上述したのと同様の過程を経て、実施例２の表面修飾ナノダイヤモンドを製造した。本実施例で用いた修飾化剤溶液は、カチオン界面活性剤たるトリブチルヘキサデシルホスホニウムブロミド（東京化成工業製）５０ｍｇをトルエン２０ｍｌに溶解させて調製したものである。本実施例の表面修飾ナノダイヤモンド（粉体）について、実施例１の表面修飾ナノダイヤモンドと同様に、示差熱熱重量同時測定（ＴＧ-ＤＴＡ）によって熱分解開始温度を求めたところ、２８０℃であった。
【００７０】
〔比較例１〕
修飾化工程で用いる修飾化剤溶液が異なること以外は実施例１に関して上述したのと同様の方法によって、比較例１の表面修飾ナノダイヤモンドを製造した。本比較例で用いた修飾化剤溶液は、アニオン界面活性剤たるステアリン酸（関東化学製）５０ｍｇをトルエン２０ｍｌに溶解させて調製したものである。本比較例の表面修飾ナノダイヤモンド（粉体）について、実施例１の表面修飾ナノダイヤモンドと同様に、示差熱熱重量同時測定（ＴＧ-ＤＴＡ）によって熱分解開始温度を求めたところ、１５５℃であった。
【００７１】
〔評価〕
実施例１,２の表面修飾ナノダイヤモンドでは、カチオン界面活性剤のカチオンがナノダイヤモンド粒子の表面を修飾している。このような実施例１,２の表面修飾ナノダイヤモンドは、アニオン界面活性剤のアニオンがナノダイヤモンド粒子表面を修飾している比較例１の表面修飾ナノダイヤモンドよりも、高い熱分解開始温度を示した。したがって、実施例１,２の表面修飾ナノダイヤモンドは、比較例１の表面修飾ナノダイヤモンドよりも、耐熱性が高いと評価することができる。
【符号の説明】
【００７２】
Ｘ  ナノダイヤモンド（表面修飾ナノダイヤモンド）
１１  ＮＤ粒子（ナノダイヤモンド粒子）
１２  表面修飾カチオン（カチオン界面活性剤のカチオン）
Ｙ  ＮＤ分散液（ナノダイヤモンド分散液）
２１  分散媒
Ｓ１  生成工程
Ｓ２  精製工程
Ｓ３  ｐＨ調整工程
Ｓ４  解砕工程
Ｓ５  遠心分離工程
Ｓ６  修飾化工程
Ｓ７  乾燥工程
【図１】
0006802967.tif 000002
【図２】
0006802967.tif 000003
【図３】
0006802967.tif 000004